(57)【要約】【課題】    従来の土壌を敷設する屋上緑化では、大雨の際に土壌が流れ落ち、排水パイプや下水溝のつまりの原因になっていた。また、従来の屋上緑化基盤材は重量があり、建物に構造的負担がかかっている。施工においても屋上という場所柄、作業が困難であり、工期、建設費用が多くかかっている。【解決手段】土壌の代わりに基盤ブロック敷設工法で施工を簡素化した。そのために屋上基盤ブロックの軽量化と保水性率の高い天然鉱石（パーライト）、シラス、シラスバルーン、キリシマボラ土、ミラクルパウダーの配合で混練りしてプレス成型加工する。そして、敷設工事は基盤ブロックを並べ、その上に芝生を置き、散水装置も同時に設置する。本発明は、屋上緑化基盤をブロック成型することにより、敷設工法の簡素化と工期の短縮が期待できる。【選択図】なし【特許請求の範囲】
【請求項１】
屋上緑化工法を基盤ブロック敷設工法で行う。
【請求項２】
基盤ブロックの材料と配合は、ポルトランドセメントまたは高炉セメントのいずれか１〜２ｋｇに対して、粉末エマルジョン−ＫＲＥ−６８ＡまたはＫＲＥ−６８Ｂ（クラレトレーディング株式会社製）を用途別々に５〜２２％、セメント強化剤を混入する。そして、ポルトランドセメント、高炉セメントのいずれか１〜２ｋｇに対して粗骨材として、天然鉱石５〜１０ｌ、シラス３００〜７００ｇ、シラスバルーン２０〜２００ｇ、キリシマボラ土３００〜１０００ｇ、ミラクルパウダー４０〜３００ｇを混入し、セメント強化剤を混入してプレス成型加工する。また、プレス機械の圧力を１〜１．５トンで成型加工する。
【発明の詳細な説明】
【技術分野】
【０００１】  本発明は、土木建設、造園業に関する。
【背景技術】
【０００２】  従来の技術としてビル等の屋上においては、近年、人口土壌に芝を植えることで夏場のコンクリートの照り返しによる熱、ならびに冬場の冷気による寒さなどを軽減する屋上緑化が普及している。
【発明の開示】
【発明が解決しようとする課題】  以上に述べた従来の屋上緑化では、大雨の際に土壌が流れ落ち、排水パイプや下水溝のつまりの原因になっていた。【０００３】  また、従来の屋上緑化基盤材は重量があり、建物に構造的負担がかかっている。【０００４】  施工においても屋上という場所柄、作業が困難であり、工期、建設費用が多くかかっている。【０００５】  本発明は、このような従来の屋上緑化が有している問題を解決しようとするものであり、加えて保水性、耐久性のある屋上緑化基盤ブロックのプレス成型製造と、現場敷設工法の実現を目的とするものである。
【課題を解決するための手段】
【０００６】  本発明は、上記目的を達成するために基盤ブロック敷設工法で施工を簡素化した。そのために屋上基盤ブロックの軽量化と保水性率の高い天然鉱石（パーライト）、シラス、シラスバルーン、キリシマボラ土、ミラクルパウダーの材料で混練りしてプレス成型加工する。【０００７】  そして、敷設工事は基盤ブロックを並べ、その上に芝生を置き、散水装置も同時に設置する。
【発明の効果】
【０００８】  本発明は、上述したように屋上緑化基盤をブロック成型することにより、敷設工法の簡素化と工期の短縮が期待できる。【０００９】  また、土壌を用いた屋上緑化に比べた際の軽量化、保水性は大幅に上回る。【００１０】  そして、従来の屋上緑化に比べ表面温度も８℃下がり、近年、危惧されているヒートアイランドの抑制、地球温暖化防止にも貢献することができる。【００１１】  また、成型する際の金型が一般の市場にあるものであることにより、大量生産においてはどこでも普及することの出来る商品となる。このことにより、全国どこでも流通コストを安価に押さえることができ、約１万円／ｍ２円以下の商品が可能となり、公共施設だけでなく一般住宅に普及することが期待できる。
【発明を実施するための最良の形態】
【００１２】  本発明の屋上緑化基盤ブロックを製造するには、高強度性、耐喉性を保持する為にエマルジョン系ミラクルパウダーを使用する。その基盤ブロックコンクリートの配合は、ポルトランドセメントまたは高炉セメントのいずれか１〜２ｋｇに対して、粉末エマルジョン−ＫＲＥ−６８ＡまたはＫＲＥ−６８Ｂ（クラレトレーディング株式会社製）を用途別々に５〜２２％、セメント強化剤を混入する。そして、ポルトランドセメント、高炉セメントのいずれか１〜２ｋｇに対して粗骨材として、天然鉱石５〜１０ｌ、シラス３００〜７００ｇ、シラスバルーン２０〜２００ｇ、キリシマボラ土３００〜１０００ｇ、ミラクルパウダー４０〜３００ｇを混入し、セメント強化剤を混入してプレス成型加工する。また、基盤ブロックの圧縮強度、曲げ強度、耐喉性を規定の数値目標に達成するため、また素材の配合、圧縮、曲げ強度等と密接な関係があり、保水係数に大きな変化が発生するため、プレス機械の圧力を１〜１．５トンで成型加工する。【００１３】  上記の素材配合で、混入空煉りを１〜２分間して水を全重量の約１５〜２５％を加え、混練り３０秒〜６０秒後、型枠金型に流し込み、プレス成型加工する。【００１４】  その後の敷設施工では、基盤ブロックの下地に敷設する設置枠の組立工法で、規定の階下温度数値をマイナス８℃にするために空気層を３０ｍｍ作り熱遮断する。その熱を遮断するために使用する材料に、特殊ウレタン発泡材、ナイロン繊維、カーボン繊維を使用して組立加工し、基盤ブロックの下地枠とする。また、基盤ブロックの下地に敷設する架台と一体化させるために接着剤を使用して分離しないようにする。
【実施例】
【００１５】  上記形態の工法で、基盤層の厚さ６０〜９０ｍｍで敷設する基盤ブロックを製造、敷設し、その強度試験表はＪＩＳで規定された試験方法で、保水試験、曲げ強度試験、圧縮強度試験を実施した。試験条件は以下のとおりである。【００１６】  気温２０℃、湿度６５％の条件化で、タライ型モルタルミキサーに、ポルトランドセメント、天然鉱石、シラス、シラスバルーン、キリシマボラ土、ミラクルパウダー、セメント強化剤を上述した割合で配合し、クラレＫＲＥ−６８Ａ又は６８Ｂを圧縮強度試験用の円柱１０ｃｍ×２０ｃｍと、曲げ強度試験用の立方体１０ｃｍ×１０ｃｍ×４０ｃｍを複数用意した。そして金型型枠に流し込んで試供体を製造する。なお圧縮強度試験はＪＩＳＡ１１０８、曲げ強度試験はＪＩＳＲ５２０１を参照した。【００１７】  試験結果は、ＫＲＥ−６８Ａ又はＫＲＥ−６８Ｂ、それぞれの試供体で、ともに材齢２８日で圧縮強度が７．６ｋｇ／ｃｍ２）曲げ強度が０．８（ｋｇ／ｃｍ２）であつた。
【産業上の利用可能性】
【００１８】  近年、地球規模での温暖化や、ヒートアイランド現象など都市内部温度の上昇と、その為の高電力の消費が叫ばれている。都市を構成する材料として，熱蓄積を防ぐことは都市内部温度を低下させる。都市内部温度が低下することにより，エアコン等による消費電力の低下をもたらすことができる。その為屋上緑化は地球環境を考えた製品として、民間業者、公共事業等に今後取り入れられる事が期待できる。【００１９】  また、本発明は従来の屋上緑化に比べ、工期の短縮と建設費用の削減ができる。また、ブロック敷設施工にすることで大量生産を可能とし、全国に流通できるものと期待できる。
【図面の簡単な説明】
【００２０】
【図１】  基盤ブロック上面
【図２】  基盤ブロック下面
【図３】  基盤ブロック側面図
【図４】  基盤ブロック設置図（矢印は気流）
【図１】
2010022345.tif 000002
【図２】
2010022345.tif 000003
【図３】
2010022345.tif 000004
【図４】
2010022345.tif 000005